두께 188 ± 2 ㎛ 의 폴리에틸렌 테레프탈 레이트 필름 과 상기 수지 경화 층 형성 용 조성 을 원통 금형 ( 그 단면 이 이등변 삼각형 이 며 , 꼭지각 이 90 ° 이 고 밑변 이 50 ㎛ 이 고 높이 가 25 ㎛ 인 삼각 기둥 이 선형 배열 되 어 인각 된 금형 ) 에 투입 하 여 150 mJ / ㎡( Fusion , 600 W / inch , D bulb ) 의 자외선 을 조사 하 여 1 차 경화 시켰 다 . 1 차 경화 된 광학 시트 를 꺼내 어 600 mJ / ㎡( Fusion , 600 W / inch , D bulb ) 의 자외선 을 조사 하 여 2 차 경화 시킨 후 금형 으로부터 분리 하 여 본 발명 의 광학 시트 를 얻 었 다 .